(57)【特許請求の範囲】
【請求項１】
１０〜４９％のメタノール湿潤性を有し、かつ炭素含有率０．３〜１．８５％を有することを特徴とする、作用物質担持剤としての部分的疎水性の沈降珪酸。
【請求項２】
２５０ｇ／１００ｇより大きい無水ＤＢＰ−吸収性（ＤＢＰ−数）を有する、請求項１に記載の部分的疎水性の沈降珪酸。
【請求項３】
平均粒径１〜１２μｍを有する、請求項１に記載の部分的疎水性の沈降珪酸。
【請求項４】
乾燥減量２．６〜１０％を有する、請求項１に記載の部分的疎水性の沈降珪酸。
【請求項５】
５．５〜１０のｐＨ値を有する、請求項４に記載の部分的疎水性の沈降珪酸。
【請求項６】
炭素含有率０．３〜１．８５％を有する、請求項２に記載の部分的疎水性の沈降珪酸。
【請求項７】
乾燥減量２．６〜１０％を有する、請求項６に記載の部分的疎水性の沈降珪酸。
【請求項８】
５．５〜１０のｐＨ値を有する、請求項７に記載の部分的疎水性の沈降珪酸。
【請求項９】
炭素含有率０．３〜１．８５％を有する、請求項３に記載の部分的疎水性の沈降珪酸。
【請求項１０】
乾燥減量２．６〜１０％を有する、請求項９に記載の部分的疎水性の沈降珪酸。
【請求項１１】
５．５〜１０のｐＨ値を有する、請求項１０に記載の部分的疎水性の沈降珪酸。
【請求項１２】
請求項１から１１のいずれかに記載の部分的疎水性の沈降珪酸を製造する場合に、所望の疎水性度を得るために、必要な疎水性化剤量を、ウルトラ−トウラックス、コトフ混合機（Kothoff-Mischsirene）又はラインヒュッテ（Rheinhuette）ミキサーの剪断力に相当する剪断力の使用下に、沈降珪酸懸濁液と共に、所定の割合で、５秒間を越えない滞留時間で、かつ３のｐＨ値で混合し、疎水性化剤含有沈降珪酸懸濁液を濾過し、塩不含になるまで洗浄し、疎水性化剤と均一に混合された沈降珪酸濾過ケーキを乾燥させ、熱的に後処理するか、又はテンパー処理し、かつ引き続き、機械的に粉砕することを特徴とする、部分的疎水性の沈降珪酸の製法。
【請求項１３】
機械的に粉砕することが、ジェットミルで粉砕することである、請求項１２に記載の部分的疎水性の沈降珪酸の製法。
【請求項１４】
請求項１から１１のいずれかに記載の部分的疎水性の沈降珪酸を担持剤として含有する、作用物質処方物。
【請求項１５】
部分的疎水性の沈降珪酸を加水分解に敏感な作用物質の担持剤として含有する、請求項１４に記載の作用物質処方物。
【発明の詳細な説明】
【０００１】
【発明の属する技術分野】
本発明は、部分的疎水性の珪酸（teilhydrophobe Kieselsaeure)、その製法、加水分解に敏感な作用物質用の担持剤としてのその使用及び消泡剤中でのその使用に関する。
【０００２】
【従来の技術】
疎水性の珪酸を消泡剤の製造のための疎水性液体中で使用することは公知である（（ＤＥ−Ｃ  ２８２９９０６）；ＵＳ−Ａ  ４３７７４９３；ＤＥ−Ｃ  ３４１１７５９；ＵＳ−Ａ  ４３４４８５８；Kalman Koczo et al,Journal of Colloid and Interface Science 1666,225-238(1994)，ＷＯ  ９５／０５８８０）。
【０００３】
公知の消泡剤は、非極性油及び疎水性粒子の混合物より成る。典型的には、その固体含有率は１〜２０％である。これらの混合物は、油又は疎水性粒子として有効な消泡剤である。消泡剤は、繊維−、紙−、染料−、塗料−、洗剤−工業において使用される。
【０００４】
公知の植物保護剤は、主としてスプレー粉末、ダストコンセントレート、分散可能な顆粒又は乳化可能なコンセントレートとして取り扱われる。
【０００５】
公知のスプレー粉末（ＷＰ）は、次の成分から成る：
殺虫作用物質、担体填料、分散剤及び湿潤剤並びに、場合によっては他の添加物。これら成分の充分な予備混合の後に、粗粉砕を行い、これに引き続き微粉砕を行う。その使用は、水性スプレー液として行われる。
【０００６】
公知のダストコンセントレート（ＤＰ）は、作用物質及び填料のみから成る。その調製は、スプレー粉末の調製と同様に行なわれる。しかしながら、屡々微粉砕は行われない。ダストコンセントレートは、無機填料、例えばカオリン、タルク又はドロマイトとの混合の後に、ダスト状で適用される。
【０００７】
公知の分散可能な顆粒（ＷＧ）は、殺虫作用物質、担持填料、分散湿潤剤及び場合によっては他の添加物より成る固体処方物である。この混合物は、微細粉砕され、引き続き公知の方法で造粒される。その使用は、水性スプレー液として行われる。
【０００８】
公知の乳化可能なコンセントレート（ＥＣ）は、液状であり、溶剤含有成分を含有する。環境に負担をかけ得る溶剤を避けるために、乳化可能なコンセントレートを固体処方物で代える努力がなされている。
【０００９】
植物保護剤、有害生物防除剤又は家畜飼料の製造の際に、担持剤として親水性の沈降珪酸を使用することは公知である（ＤＥ−Ｂ  １６１９８６５）。この公知の方法で使用されている珪酸は、高い油吸収性及び高い吸収能力を有する。
【００１０】
しかしながら、この公知の親水性の沈降珪酸の使用の際には、親水性の珪酸が、加水分解に敏感な作用物質を含有する薬剤の製造時に、作用物質の低い貯蔵安定性を決定する欠点を有する。このことは、その加水分解敏感性に基づき、従来は乳化可能なコンセントレートとしてのみ更に加工可能にすることのできる植物保護剤中の作用物質に殊に当てはまる。
【００１１】
公知の疎水性の沈降珪酸、例えばドイツ特許（ＤＥ）第２６２８９７５  Ｃ２、ＤＥ−Ｃ  ２７２９２４４、ＤＥ−Ａ  ２４３５８６０、ＥＰ−Ａ  ４９２１２４、ＤＥ−Ａ  ２５１３６０８による沈降珪酸は、高疎水性であり、従って、作用物質処方物中で不利に高い湿潤剤を要求する。
【００１２】
従って、殊に、加水分解敏感な作用物質、例えば植物保護剤又は飼料並びに化学工業の作用物質用の、作用物質の長時間貯蔵性を保証する担体を提供する課題が存在する。
【００１３】
消泡剤中での使用の際に、公知の珪酸は、その珪酸が消泡剤の長時間貯蔵時に、殊に低い粘度の油の使用及び低い固体分の際に沈殿する欠点を有する。公知の珪酸の沈殿により消泡作用の悪化が現れる。更に、沈殿された珪酸は、消泡剤の使用の前に、経費のかかる方法で再び撹拌しなければならない。
【００１４】
この沈殿傾向を避けるために、場合によっては公知の珪酸に分散剤、例えば高熱分解法珪酸を消泡剤混合物に添加しなければならない（Degussa-Schriftenreihe Pigmente Nr.４２、１１頁）。このことは、消泡剤処方の変更を限定し、それ自体が更なる試験を必要とし、製品を高価格にし、分散剤の導入のための付加的工程を意味する。
【００１５】
ドイツ特許（ＤＥ）第２８２９９０６  Ｃ３号明細書から、消泡剤油と乳化剤とからの混合物中に、先ず疎水性の珪酸を、次いで必要量の親水性珪酸を充分な撹拌下に添加する方法で、高い分散安定性が達成されるようにして消泡作用物質の組成物を製造することは公知である。
【００１６】
【発明が解決しようとする課題】
これに反して、本発明は、１方法工程で、珪酸を消泡剤油中に撹拌導入し、引き続き分散させて、付加的な方法工程なしで、安定な消泡分散液を得ることができる利点を有する。
【００１７】
【課題を解決するための手段】
本発明の目的物は、１０〜４９％のメタノール湿潤性を特徴とする部分的疎水性の沈降珪酸である。本発明による沈降珪酸は、２５０ｇ／１００ｇのＤＢＰ−吸収性（無水）（ＤＢＰ−数）及び場合により１〜１２μｍの平均粒径を有し得る。
【００１８】
本発明による部分的疎水性の沈降珪酸は、炭素含有率０．３〜１．８５％、有利に０．５〜１．５％及びｐＨ値５．５〜１０及び／又は乾燥減量２．６〜１０％、有利に３〜６％を有し得る。
【００１９】
殊に、本発明による部分的疎水性の沈降珪酸は、次の１以上の物理−化学的特性値を有する：
表面積（ＢＥＴ）（ｍ２／ｇ）                    ７５−２５０
見掛け密度（Stampfdichte)（ｇ／ｌ）             ７０−１５０
（ＤＩＮ  ＩＳＯ  ７８７／１１）
乾燥減量  （２ｈ／１０５℃、％）              ２．６−１０．０
（ＤＩＮ  ＩＳＯ  ７８７／２）
２ｈ／１０５℃に対する灼熱減量（乾燥物質％）  ２．５−７．５
（ＤＩＮ  ＩＳＯ  ３２６２／１１）
ｐＨ値  、５％（メタノール−水溶液）          ５．５−１０
（ＤＩＮ  ＩＳＯ  ７８７／９）
導電性（メタノール−水溶液）                  ≦  ６００
（μＳ／ｃｍ）
ＤＢＰ−吸収、無水（ｇ／１００ｇ）            ≧  ２５０
メタノール湿潤性、滴定（％）                  １０−４９
平均粒径、クールターカウンター（μｍ）          １−１２
炭素含有率（％）                            ０．３−１．８５
ＳｉＯ２（％）（ＤＩＮ  ＩＳＯ  ３２６２／１９）  ≧９８  。
【００２０】
この珪酸は、前記の特性値を得るためにその製造の後及び／又はその製造の間にも疎水性化剤で処理された沈降珪酸であってよい。
【００２１】
沈降珪酸は、Ullmanns Enzyklopaedie der technischen Chemie,4.Auflage,Band  ２１、４５８−４７３頁（１９８８）から公知である。
【００２２】
高疎水性珪酸の製造は、例えばＤＥ  ４４１９２３４  Ａ１、ＤＥ−Ｃ  ２７２９２４４、ＤＥ  ２６２８９７５  Ｃ２及びＤＥ−ＯＳ  ２１０７０８２から公知である。
【００２３】
ＤＥ  ２６２８９７５  Ｃ２及びＤＥ−Ｃ  ２７２９２４４は、高疎水性沈降珪酸に関する。これらの二つの他の特許明細書又は刊行物は、本発明による沈降珪酸の特性値とは同じではない、異なる物理−化学的特性値を有する、高疎水性及び部分的疎水性の高熱分解法珪酸（pyrogenen Kieselsaeure)に関する。
【００２４】
殺虫剤顆粒の粉末化のための高疎水性の高熱分解法珪酸の使用は、ＤＥ  ２９２８５８５  Ａ１中に記載されており、作用物質処方物中での添加物としての高熱分解法珪酸の使用は、ＥＰ  ０１１１１１２  Ａ１中に説明されている。
【００２５】
【発明の実施の形態】
本発明による部分的疎水性の沈降珪酸は、沈降珪酸８５〜９８重量％及び疎水性化剤（３２．４％の炭素含有率を有してよいシリコーン油）１５〜２重量％より成っていてよい。これは、所望の疎水性度を得るために、必要な疎水性化剤量を高い剪断力の使用下に、公知方法で製造された沈降珪酸懸濁液と所定の割合で非常に短い滞留時間で、かつ低いｐＨ−値で混合し、この疎水性化剤含有沈降珪酸懸濁液を濾過し、塩不含になるまで洗浄し、疎水性化剤と均一に混合されたこの沈降珪酸濾過ケーキを公知方法で乾燥させ、熱で後処理するか又はテンパー処理し（tempert)、引き続き、機械的−又はジェットミルで粉砕することにより製造することができる。
【００２６】
殊に、シリコーン油を高い剪断力の使用下に、公知の方法で製造された沈降珪酸懸濁液と、相転移物質（Phasenvermittlungsstoffen：例えば湿潤剤、乳化剤）の添加を伴って又は添加なしで、緊密に混合することができる。
【００２７】
連続的剪断装置として、ウルトラ−トウラックス（Ultra-Turrax、Kothoff-Mischsirene  又は  Rheinhuette-）ミキサーを使用することができる。引き続き、疎水性化剤と均一に混合された沈降珪酸懸濁液を公知の濾過装置（例えばチェンバー濾過プレス、回転フィルター）を通して分離し、疎水性化剤含有固体を塩不含になるまで洗浄する。この際に、疎水性化剤は完全に沈降珪酸濾過ケーキにより吸収される。生じる濾液は、有機珪素−化合物で負荷されていなく、従って測定されたＴＯＣ−含有率は＜１０ｍｇ／ｌである。
【００２８】
混合工程で使用に供された沈降珪酸懸濁液及び疎水性化剤は、次の物理的−化学的物質データの特徴を有する：
沈降珪酸Ａ（疎水性化剤を添加しないで濾過され、洗浄され、かつ乾燥された沈降珪酸試料に関する物質データ）：
ＤＩＮ  ６６１３１によるＢＥＴ−表面積      １５０±５０（ｍ２／ｇ）
ＥＭ−吸収からの一次粒子の平均粒径          １５−２５（ｎｍ）
ＤＩＮ  ５５９２１により１０５℃で２時間後の乾燥減量
２．５−４．５（％）
灼熱減量(ＤＩＮ  ５５９２１により１０５℃で２時間乾燥された物質に対する)
３±０．５（％）
ｐＨ値（ＤＩＮ  ５３２００による５％水性分散液中の）  ３．５−６．５
導電性（４％水性分散液中）                  ＜１０００（μＳ）
ＳＯ３−含有率（ＤＩＮ  ５５９２１により１０５℃で２時間乾燥した物質に対する）                                            ０．３（％）
Ｎａ２Ｏ−含有率（ＤＩＮ  ５５９２１により１０５℃で２時間乾燥された物質に対する）                                        ０．３（％）。
【００２９】
沈降珪酸Ｂ（疎水性化剤を添加しないで濾過され、洗浄され、かつ乾燥された沈降珪酸試料に関する物質データ）：
ＤＩＮ  ６６１３１によるＢＥＴ−表面積     ３００±５０（ｍ２／ｇ）
ＥＭ−吸収からの一次粒子の平均粒径          １０−１５（ｎｍ）
ＤＩＮ  ５５９２１により１０５℃で２時間後の乾燥減量
２．５−４．５（％）
灼熱減量(ＤＩＮ  ５５９２１により１０５℃で２時間乾燥された物質に対する)
３±０．５（％）
ｐＨ値（ＤＩＮ  ５３２００による５％水性分散液中の）  ３．５−６．５
導電性（４％水性分散液中）                  ＜１０００（μＳ）
ＳＯ３−含有率（ＤＩＮ  ５５９２１により１０５℃で２時間乾燥した物質に対する）                                            ＜０．３（％）
Ｎａ２Ｏ−含有率（ＤＩＮ  ５５９２１により１０５℃で２時間乾燥された物質に対する）                                      ＜０．３（％）。
【００３０】
疎水性化剤として、殊に粘度２０〜１０００ｍＰａｓ、有利に５０ｍＰａｓを有するジメチルポリシロキサンより成るシリコーン油を使用することができる。更に、次のものも使用できる：Ｒ２Ｒ’Ｓｉ（ここで、Ｒ＝  ＣＨ３Ｏ−、Ｃ２Ｈ５Ｏ−、Ｃｌ−、Ｒ’＝  ＣＨ３−、Ｃ２Ｈ５−）、ＨＭＤＳ（ヘキサメチルジシラザン）、Ｄ４（オクタメチルテトラシロキサン）、Ｄ６、Ｄ８、Ｒ３Ｓｉ−ＣｎＨ２ｎ＋１（ここで、ｎ＝１〜１８、Ｒ＝ＣＨ３Ｏ−、Ｃ２Ｈ５Ｏ−、Ｃ３Ｈ７Ｏ−、Ｃｌ−）、殊にＳｉ  １０８（トリメトキシオクチルシラン）、Ｓｉ  １１６、ポリメチルシロキサン、ポリメチルシロキサンエマルジヨン、（トリメチルオキシヘキサデシルシラン）、アミノプロピルシラン、ビニルシラン、メタクリルシラン。
【００３１】
生じる疎水性化剤が均一に加えらた沈降珪酸濾過ケーキを、次の方法工程で公知の乾燥装置中で乾燥させる。疎水性化剤を含有する濾過ケーキの乾燥のための乾燥装置としては、バンド乾燥機（Bandtrockner）又はスピン−フラッシュ乾燥機（Spin-Flash-Trockner）を使用することができる。所望の疎水性化度を得るために、疎水性化剤含有乾燥物質を  ３００℃〜４００℃、有利に３５０℃で３０〜６０分間、非連続的な、電気的に加熱された撹拌容器中で又は連続的な、電気的に加熱された二重スクリュウ反応器中で熱的な後処理を行なうか、又はテンパー処理し、引き続き機械的に又はジェットミルを用いて粉砕する。
【００３２】
前記の原理による公知の方法と比較可能な製造に比べて、本発明による、部分的疎水性の沈降珪酸は、殊に次の、公知方法からは推測不能であるである湿式疎水性化法により製造することができる：
公知製造法で製造され、固体含分８５ｇ／ｌを有する水性沈降珪酸懸濁液１６０ｋｇ／ｈの物質流に、３のｐＨ値の保持下に、ポリメチルシロキサン０．４２４ｋｇ／ｈの物質流を連続的ミキサー中で高い剪断エネルギー適用で、双方の混合すべき成分の温度２５±５℃で添加する。この際、ミキサー中の滞留時間は、５秒間を越えてはならない。被覆工程の指示参照値として、次元のない被覆指数Ｂｉを使用し、これは、双方の混合すべき物質流の作用物質分の相互の割合を示している。沈降珪酸の本発明による疎水性を得るためには、３２の被覆指数が必要である。
【００３３】
シリコーン油で被覆された沈降珪酸は、次に、更なる後反応時間をかけることなく、公知の方法で分離され、殆ど電解質不含になるまで洗浄し、１０５℃で乾燥させ、３７０℃で１．０時間熱処理し、引き続き粉砕する。
【００３４】
本発明による珪酸は、殊に低いｐＨ値及びミキサー中での短い滞留時間で製造することができる。
【００３５】
疎水性化の尺度であるメタノール湿潤性は、次のようにして測定される：
１．原理
表面が加水分解不能な有機基で変性されている珪酸は、大抵、水で濡らされない。しかしながら、この疎水性珪酸は、メタノール／水−混合物で濡らすことができる。この混合物のメタノール分（重量％で表現される）は、変性された珪酸の疎水性の尺度である。メタノール分が高い程、この物質はより良好に疎水性化されている。
【００３６】
２．装置及び試薬
スケール目盛を有する２０ｍｌ−メスピペット
２５０ｍｌ−分液ロート
メタノールｐ．ａ．
５．実施法
疎水性珪酸２００ｍｇ及び水５０ｍｌを、２５０ｍｌ−分液ロート中に入れる。この珪酸は、水表面に残っている。引き続きメタノールで充填されたメスピペットの先端を液相中に浸漬し（珪酸と純粋メタノールとの間の直接接触を避けるために）、メタノールをゆっくり流入させる。この際、分液ロートを環状に手で振動させて、液体中に渦を生じさせる。固体物質が濡らされるまでメタノールを加える。これは、
ａ）珪酸がもはや液体相（既にメタノールを含有する）の全表面上に広がって分散せず、相対的に澄明な膜不含の液体が生じ、
ｂ）分液ロート壁での相界面上に生じる珪酸膜が消え、
ｃ）分液ロート壁に振動時に湿った珪酸凝集物が付着残留する場合である。
【００３７】
４．評価
メタノール湿潤性は、次式によるメタノール／水−混合物のメタノール重量％で示される：
【００３８】
【外１】
0004440493.tif 000002
【００３９】
ｘ＝メタノール消費量（ｍｌ）
この方法でのメタノール消費量は、同じ人及びその試料では２ｍｌだけ差があってもよい。
【００４０】
沈降珪酸の吸収性の尺度であるＤＢＰ−吸収（ＤＢＰ−数）は、次のようにして測定される：
１．原理
ジブチルフタレート−数の測定は、ブラベンダープラストグラフを用いて行う。このＤＢＰ−数は、粉末状の製品の液体の吸収性又は吸収能の尺度である。この吸収能は、試験物質の水分含有率、粒度及び秤取量に依存する。
【００４１】
２．装置及び試薬
記録装置を有するブラベンダープラストグラフ
メトローム社（Firma Metrohm  のマルチ−ドジマート（Multi-Dosimat）Ｅ４１５（５０  ｌ）
ジブチルフタレート
３．実施法
珪酸１２．５ｇをブラベンダープラストグラフのニーダー中に入れる。絶えず撹拌しながら（ニーダーパドルの回転速度１２５ＵＰＭ）、ジブチルフタレートを４ｍｌ／ｍｉｎ．の速度でこの混合物中に流入させる。この混入は、僅かな力を必要とするだけである。測定の最後の頃にこの混合物は流動性が悪くなる。この事実は、スケールで示される必要な力の上昇で示されている。３００のスケール段階で、ＤＢＰ−配量は自動的に中断される。
【００４２】
４．評価
ＤＢＰの密度は、１．０４７ｇ／ｍｌである。
【００４３】
【外２】
0004440493.tif 000003
【００４４】
このＤＢＰ−吸収は、無水の乾燥された物質に対する。高い水分含有率を有する沈降珪酸の使用時に、この沈降珪酸がＤＢＰ−数の測定の前に乾燥されない場合には、この値は、修正表を用いて修正すべきである。この修正表の使用は、乾燥された沈降珪酸での測定に比べて明確な偏差をもたらすことがありうる。
【００４５】
ジブチルフタレート吸収に関する修正表−無水−
（測定値に水含有率に相応する修正値を加える）
【００４６】
【表１】
0004440493.tif 000004
【００４７】
【表２】
0004440493.tif 000005
【００４８】
粒径の測定（クールターカウンター）
使用：クールターカウンターを用いる珪酸の粒径（粒子特性）の測定を水性電解質−溶液（アイソトンＩＩ；Isoton II）中で行う。
【００４９】
測定の実施：
ビーカー（測定毎に２本）、マグネット及びピペット先端を５〜６バールの窒素気流中でフラッシング処理してダスト不含にする。次いで、このビーカーを逆さにダスト不含のレンズ紙上に置き、マグネット及びピペット先端を同様にフラッシング処理されたペトリシャーレ中に入れる。
【００５０】
試験すべき物質０.１００ｇを分析秤上で秤取し、このビーカー中に移す。マグネットを加え、先ず少量のアイソトン溶液で湿らし、引き続き、６０ｍｌ−マークまでアイソトン液を充填する。この懸濁液を３の設定（スケール１〜１０）のマグネット撹拌機で１/２分間撹拌する。引き続き、このビーカーを超音波浴中に懸垂させ正確に１分間音波処理をする。この際、超音波浴の蒸留水中の浸漬深さを正確にビーカーの６０ｍｌ−マークまで達成させる。この超音波処理の後に、ビーカーをマグネット撹拌機上に戻し、この撹拌の間に（ここでも３の設定）自動的なピペットを用いて懸濁液の試料を取り出す。すべての取り出された量を計数のために使用すべきである。いくらか少ない懸濁液が必要である場合には、少量の懸濁液をピペット先端中に秤取すべきである。
【００５１】
第２の１００ｍｌビーカーにアイソトンＩＩ−溶液を充填し、ビーカープレート上に置き、毛細管（１００μｍ）および撹拌機を浸漬させる。この撹拌機は中程度の速度に設定する。
【００５２】
溶液及び装置：
１００ｍｌビーカー
自動的ピペット−ギルソン社（Fa.Gilson）のピペットマン（Pipetman）
プラスチックピペット先端
マグネット撹拌機及びマグネット（長さ３ｍｍ）
超音波浴：バンデリン社(Fa.Bandelin)のソノレックス(Sonorex) RK 102
分析秤
ダスト不含のレンズ紙
乾燥装置及びノズルを有する窒素瓶
ペトリシャーレ
ストップウオッチ
コロナ分析紙
アイソトンＩＩ−液
クールターカウンターモデルＴＡ  ＩＩ。
【００５３】
本発明による珪酸は、加水分解敏感な作用物質を有する植物保護剤の製造のために使用できる。この場合、厚紙包装中の水溶性シート袋中で使用することのできるスプレー粉末又は水分散可能な顆粒を製造することができる。これにより、移送時の、危険物質分級時の、包装廃物節約時の利点及びこれに伴う経費節減を得ることができる。
【００５４】
本発明の珪酸は、殊に、燐酸エステルの群の作用物質（マラチオン、ジアジノン等）の使用の際に使用することができる。
【００５５】
同様に、他の任意の作用物質の適用形も処方できる。
【００５６】
本発明による珪酸を用いて製造された作用物質処方物、例えば植物保護剤は、付加的に作用物質の長時間貯蔵安定性の利点を有する。
【００５７】
５０ＷＰマラチオンの貯蔵及び作用物質安定性
５０ＷＰマラチオンとしての製造
先ず、ウエサロン（Wesalon)Ｓ及び湿潤剤アンフォラック（Ampholak)ＸＩＯを用いて１：１の割合でプレミックスを製造する。部分的疎水性の沈降珪酸２８ｇ及び比較物質としてのウェサロンＳを、５００ｍｌ−迅速フィット撹拌装置中で短時間流動化させる。その後、マラチオン（９６％）５２.１ｇをゆっくり撹拌下に滴加し、後にプレミックス６ｇ及び分散剤エンピコル（Empikol)ＬＺ／Ｐ３.０ｇを添加する。引き続き、填料（Rollokalk)１０.９ｇを混入し、この混合物をターブラ−ミキサー（Turbula-Mischer)を用いて均一化させる。
【００５８】
試料を安定化のために室温で４日間貯蔵する。引き続き、ＣＩＰＡＣ−懸濁性の当初値及びマラチオン−含分をＣＩＰＡＣに従って測定する。同様に、４日後にマラチオンの当初値をＷＨＯに従い、イソマラチオンをＷＨＯに従い測定し、試料を引き続き５４℃で貯蔵し、７日、１４日、２８日及び５６日後に測定する。
【００５９】
貯蔵前又は５４℃で貯蔵の後のＣＩＰＡＣ−１２/３/（Ｍ）１に従う懸濁性の試験
この方法は、光源としてＵＶを用いるスペクトル分析法である。マラチオンはＮａ−ＯＯ−ジメチルジチオホスフェート中のアルカリで反応/加水分解させ、Ｃｕ／Ｆｅ−溶液を用いて黄色の銅−錯体に変換させ、４２０μｍで測定する。このマラチオンの放出に対する湿潤剤影響は、この方法ではおそらく大きい。
【００６０】
貯蔵前及び５４℃で貯蔵後のＷＨＯ／ＳＩＦ／１０．Ｒ５に従うガスクロマトグラフィを用いるマラチオン−含有率の試験
この方法は、固定相（カラム）と担持剤流との間の物質特異性の分配（これは、異なる速度/保留時間をもたらす）による物質混合物の分離に基づく。この方法では、珪酸によるマラチオンの溶解時に、疎水性の型の珪酸を有利に沈殿するような溶剤と珪酸との間の抽出平衡が支配する。湿潤剤影響は、おそらく全く存在しない。
【００６１】
貯蔵前及び５４℃で貯蔵の後のＷＨＯ/ＳＩＦ/１０.Ｒ５に従うＨＰＬＣを用いるイソマラチオン−含有率の測定
イソマラチオン−含有率の測定のために、５０ＷＰマラチオン０.６ｇを秤り入れ、６５％アセトニトリル水溶液と共に３０分間混合する。遠心分離及び濾過の後に試料を、参照溶液に対して測定する。この方法では、同様に、疎水性の珪酸を有利に沈殿する溶剤と珪酸との間の抽出平衡が生じる。湿潤剤影響は、おそらく全く存在しない。
【００６２】
１：１−マラチオン−コンセントレートの貯蔵及び作用物質安定性
作用物質溶液（９６％）を１：１の割合で部分的疎水性の担持剤上に施与する。次いで、この混合物を貯蔵安定性に関して試験する。こうして得られる値は、もっぱら担持剤の作用に帰因する。
【００６３】
【実施例】
実施例中で使用されている試験は次のものである：
マラチオン１：１処方物
マラチオン（９６％）２８ｇを、３０分かかって担持剤２８ｇ上に滴加し、引き続き３分間後撹拌し、ターブラーミキサー中で５分間、中程度設定で混合する。
【００６４】
従来処方された５０ＷＰマラチオン（疎水性担持剤２８ｇ＋マラチオン溶液５２.１ｇ＋残りの処方成分）に比べて、顕著に乾燥された混合物が生じる。
【００６５】
貯蔵前及び５４℃で貯蔵の後のＣＩＰＡＣ１２/３（ＭＩ）に従うＵＶ／ＶＩＳを用いるマラチオン含有率の試験
５０ＷＰマラチオンと同様に貯蔵
貯蔵前及び５４℃で貯蔵後のＷＨＯ／ＳＩＦ/１０.Ｒ５に従うＧＣを用いるマラチオン含有率の試験
５０ＷＰマラチオンと同様に貯蔵。
【００６６】
【表３】
0004440493.tif 000006
【００６７】
【表４】
0004440493.tif 000007
【００６８】
【表５】
0004440493.tif 000008
【００６９】
【表６】
0004440493.tif 000009
【００７０】
５０ＷＰマラチオンのフィッシャー懸濁性及びマラチオン−含有率及びイソマラチオン含有率の結果の評価の際に、例えば測定値正確性への湿潤剤の可能な影響を考慮すべきである。
【００７１】
ＣＩＰＡＣに従うＵＶ／ＶＩＳを用いるマラチオン含有率の測定時の方法誤差をマラチオン±５％で示す。１試料においては、１４日後に０.７％の標準偏差を示す二重測定を実施する。
【００７２】
ＷＨＯに従うマラチオン−含有率は、０.１〜０.７％の標準偏差を示す。イソマラチオン−含有率における標準偏差は、全測定系で２回の二重測定で０〜０.０３％にある。
【００７３】
作用物質安定性の結果を図１〜図５にグラフ表示する。
【００７４】
実験結果は、作用物質安定性が本発明による部分的疎水性沈降珪酸の使用により高めることができ、公知の高疎水性の沈降珪酸に比べて、例えば植物保護処方物中で、湿潤剤及び分散剤を省略することができることを示している。
【００７５】
消泡剤分散液の製造
５％消泡剤分散液の製造のために、その都度の油、例えばシェル  リセラ（Shell Risella)  Ｇ１１８（現在はシェル  リセラ  Ｇ１８、粘度４０ｃＳｔ）５７ｇを２５０ｍｌビーカー中に予め装入し、引き続き、本発明による珪酸又はシペルナート（Sipernat)Ｄ１０  ３ｇを添加し、注意深く相互に撹拌する。引き続き、ウルトラ  トウラックスＴ５０を用いて、１００００Ｕｐｍで５分間分散を行う。
【００７６】
消泡剤分散液の安定性試験
このために、なお熱い分散液を１００ｍｌのガラスシリンダー中に充填し、振動のない場所で室温で保存し、規則的な時間間隔で可能な相分離を記録する（澄明な油相  ｍｌで記載）。
【００７７】
【表７】
0004440493.tif 000010
【００７８】
図６及び図７
図６及び図７は、本発明による沈降珪酸が鉱油及びシリコーン油中に導入可能であり、３カ月後にも全く相分離しないことを示している。他方、公知のシペルナートＤ１０を用いると、既に１カ月後に双方の使用油が著しく相分離して存在する。
【００７９】
ラテックスを用いる消泡剤試験
不銹鋼製ビーカー中にラテックス１６０ｇを秤り入れ、消泡剤０.３ｇの添加後に、ハミルトン−ビーチ−スコビルミキサー(Hamilton-Beach-Scovill Mixer)を用いてスイッチセットＬ（最も低い撹拌速度：約４０００/ｍｉｎ．）で３分間泡立てる。この泡１００ｍｌの重量を不銹鋼製メスシリンダー中で重量差測定により測定する。高いラテックス重量（１００ｇ付近）は、その都度の試料の良好な消泡能力を示している。平均値は、少なくとも２回の測定から得られる。
【００８０】
ハミルトン−ビーチ−スコビルミキサーは、通常、３撹拌速度（Ｌ、Ｍ及びＨ）で調節することができる家庭で使用されるミルクセーキ−ミキサーである。スイッチ段階Ｌは、約４０００Ｕ／ｍｉｎ．を意味する。撹拌されるべき物質を運動性のパドルを有するパドル撹拌機を用いて撹拌する。
【００８１】
【表８】
0004440493.tif 000011
【００８２】
ラテックス試験の実施後の泡含有率（％）の計算のための式：
【００８３】
【外３】
0004440493.tif 000012
【００８４】
＊１：それぞれの消泡剤をラテックス分散液に添加し、引き続き３分間撹拌の後の重量差
＊２：消泡剤を添加せずにラテックス分散液を３分間撹拌の後の重量差  。
【００８５】
図８
図８は、鉱油中の本発明による沈降珪酸が、実施試験では、シペルナートＤ１０よりも著しく低い消泡作用を示すが、この結果は他の使用技術的試験では続くはずがなく、その安定性は、シペルナートＤ１０を用いるよりも更に良好である。シリコーン油中では、本発明による沈降珪酸は、シペルナートＤ１０と同等な消泡作用を示す。
【００８６】
実施された試験は、本発明による部分的疎水性の沈降珪酸を用いると消泡剤分散液の安定性は著しく改善され、公知の高疎水性の沈降珪酸を用いる消泡作用と比較可能であることを示している。
【図面の簡単な説明】
【図１】５４℃で貯蔵の後のＧＣ（ＷＨＯ）を用いて測定した部分的疎水性の担持剤上の５０ＷＰマラチオンの作用物質安定性を示す図
【図２】５４℃で貯蔵の後のＵＶ／ＶＩＳ（ＣＩＰＡＣ）を用いて測定した部分的疎水性の担持剤上の５０ＷＰマラチオンの作用安定性を示す図
【図３】ＣＩＰＡＣに従いＵＶ／ＶＩＳを用いる分析による部分的疎水性の担持剤上の１：１：マラチオンの作用物質分解性を示す図
【図４】ＷＨＯに従いＧＣを用いる分析による部分的疎水性の担持剤上の１：１マラチオンの作用物質分解性を示す図
【図５】ＷＨＯに従いＧＣを用いる部分的疎水性の担持剤上の１：１マラチオンの作用物質分解性を示す図
【図６】鉱油及びシリコーン油中の５％珪酸及び５％シペルナートＤ１０の１カ月の安定性試験の結果を示す図
【図７】鉱油及びシリコーン油中の５％珪酸及び５％シペルナートＤ１０の３カ月の安定性試験の結果を示す図
【図８】ラテックス−試験による鉱油及びシリコーン油中の５％珪酸及び５％シペルナートＤ１０の消泡作用を示す図
【図１】
0004440493.tif 000013
【図２】
0004440493.tif 000014
【図３】
0004440493.tif 000015
【図４】
0004440493.tif 000016
【図５】
0004440493.tif 000017
【図６】
0004440493.tif 000018
【図７】
0004440493.tif 000019
【図８】
0004440493.tif 000020